【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
約1,200 g/モルを超える数平均分子量を有する長鎖ポリエーテルポリオールの製造方法であって、約2重量%〜約9重量%(該重量%は、長鎖ポリエーテルポリオールの重量に基づく)の少なくとも約3の官能価を有する非直鎖ポリオキシエチレン含有化合物でキレート化された少なくとも1つのカチオンを有する塩基触媒の存在下、開始剤を、プロピレンオキシド、またはエチレンオキシドのブロックが続くプロピレンオキシドのブロックでアルコキシル化することを含む、方法。
【請求項２】
長鎖ポリエーテルポリオールが、約1,200 g/モル〜約8,000 g/モルの数平均分子量を有する、請求項１に記載の方法。
【請求項３】
開始剤が、C1-C30モノオール、エチレングリコール、ジエチレングリコール、トリエチレングリコール、プロピレングリコール、1,3-プロパンジオール、ジプロピレングリコール、トリプロピレングリコール、ネオペンチルグリコール、1,4-ブタンジオール、1,3-ブタンジオール、1,2-ブタンジオール、2,3-ブタンジオール、1,6-ヘキサンジオール、グリセリン、トリメチロールプロパン、トリメチロールエタン、ペンタエリスリトール、α-メチルグルコシド、ソルビトール、マンニトール、ヒドロキシメチルグルコシド、ヒドロキシプロピルグルコシド、スクロース、N,N,N’,N’-テトラキス[2-ヒドロキシエチルまたは2-ヒドロキシプロピル]エチレンジアミン、1,4-シクロヘキサンジオール、シクロヘキサンジメタノール、ハイドロキノン、レゾルシノール、およびそれらの混合物から選択される、請求項１に記載の方法。
【請求項４】
塩基触媒が、水酸化カリウム、水酸化ナトリウム、水酸化バリウムおよび水酸化セシウムから選択される、請求項１に記載の方法。
【請求項５】
非直鎖ポリオキシエチレン含有化合物が、約3を超えて約8までの官能価を有する、請求項１に記載の方法。
【手続補正２】
【補正対象書類名】明細書
【補正対象項目名】００４６
【補正方法】変更
【補正の内容】
【００４６】
本発明の上記の実施例は、本発明を制限する目的ではなく、例示の目的で提供される。本明細書に記載された実施態様は、本発明の精神および範囲を逸脱することなく、種々の方法で変形または修正され得ることは当業者には明らかである。本発明の範囲は、添付の特許請求の範囲によって判定すべきである。
本発明の好ましい態様は、以下を包含する。
［１］少なくとも約3の官能価を有する非直鎖ポリオキシエチレン含有化合物でキレート化された少なくとも1つのカチオンを有する塩基触媒の存在下、開始剤をアルキレンオキシドでアルコキシル化することにより製造される、約1,200 g/モルを超える数平均分子量を有する長鎖ポリエーテルポリオール。
［２］約1,200 g/モル〜約50,000 g/モルの数平均分子量を有する、［１］に記載の長鎖ポリエーテルポリオール。
［３］約1,200 g/モル〜約30,000 g/モルの数平均分子量を有する、［１］に記載の長鎖ポリエーテルポリオール。
［４］約1,200 g/モル〜約8,000 g/モルの数平均分子量を有する、［１］に記載の長鎖ポリエーテルポリオール。
［５］開始剤が、C1-C30モノオール、エチレングリコール、ジエチレングリコール、トリエチレングリコール、プロピレングリコール、1,3-プロパンジオール、ジプロピレングリコール、トリプロピレングリコール、ネオペンチルグリコール、1,4-ブタンジオール、1,3-ブタンジオール、1,2-ブタンジオール、2,3-ブタンジオール、1,6-ヘキサンジオール、グリセリン、トリメチロールプロパン、トリメチロールエタン、ペンタエリスリトール、α-メチルグルコシド、ソルビトール、マンニトール、ヒドロキシメチルグルコシド、ヒドロキシプロピルグルコシド、スクロース、N,N,N’,N’-テトラキス[2-ヒドロキシエチルまたは2-ヒドロキシプロピル]エチレンジアミン、1,4-シクロヘキサンジオール、シクロヘキサンジメタノール、ハイドロキノン、レゾルシノール、およびそれらの混合物から選択される、［１］に記載の長鎖ポリエーテルポリオール。
［６］塩基触媒が、水酸化カリウム、水酸化ナトリウム、水酸化バリウムおよび水酸化セシウムから選択される、［１］に記載の長鎖ポリエーテルポリオール。
［７］塩基触媒が水酸化カリウムである、［１］に記載の長鎖ポリエーテルポリオール。
［８］アルキレンオキシドが、エチレンオキシド、プロピレンオキシド、オキセタン、1,2-および2,3-ブチレンオキシド、イソブチレンオキシド、エピクロロヒドリン、シクロヘキセンオキシド、スチレンオキシド、C5-C30 α-アルキレンオキシドおよびそれらの混合物から選択される、［１］に記載の長鎖ポリエーテルポリオール。
［９］アルキレンオキシドが、プロピレンオキシド、またはエチレンオキシドのブロックが続くプロピレンオキシドのブロックである、［１］に記載の長鎖ポリエーテルポリオール。
［１０］塩基触媒の少なくとも1つのカチオンが、約0.5重量%〜約20重量%(該重量%は、長鎖ポリエーテルポリオールの重量に基づく)の非直鎖ポリオキシエチレン含有化合物でキレート化されている、［１］に記載の長鎖ポリエーテルポリオール。
［１１］塩基触媒の少なくとも1つのカチオンが、約2重量%〜約9重量%(該重量%は、長鎖ポリエーテルポリオールの重量に基づく)の非直鎖ポリオキシエチレン含有化合物でキレート化されている、［１］に記載の長鎖ポリエーテルポリオール。
［１２］非直鎖ポリオキシエチレン含有化合物が、約3を超えて約8までの官能価を有する、［１］に記載の長鎖ポリエーテルポリオール。
［１３］非直鎖ポリオキシエチレン含有化合物が約300〜約1,000の分子量を有する、［１］に記載の長鎖ポリエーテルポリオール。
［１４］約1,200 g/モルを超える数平均分子量を有する長鎖ポリエーテルポリオールの製造方法であって、少なくとも約3の官能価を有する非直鎖ポリオキシエチレン含有化合物でキレート化された少なくとも1つのカチオンを有する塩基触媒の存在下、開始剤をアルキレンオキシドでアルコキシル化することを含む、方法。
［１５］長鎖ポリエーテルポリオールが、約1,200 g/モル〜約50,000 g/モルの数平均分子量を有する、［１４］に記載の方法。
［１６］長鎖ポリエーテルポリオールが、約1,200 g/モル〜約30,000 g/モルの数平均分子量を有する、［１４］に記載の方法。
［１７］長鎖ポリエーテルポリオールが、約1,200 g/モル〜約8,000 g/モルの数平均分子量を有する、［１４］に記載の方法。
［１８］開始剤が、C1-C30モノオール、エチレングリコール、ジエチレングリコール、トリエチレングリコール、プロピレングリコール、1,3-プロパンジオール、ジプロピレングリコール、トリプロピレングリコール、ネオペンチルグリコール、1,4-ブタンジオール、1,3-ブタンジオール、1,2-ブタンジオール、2,3-ブタンジオール、1,6-ヘキサンジオール、グリセリン、トリメチロールプロパン、トリメチロールエタン、ペンタエリスリトール、α-メチルグルコシド、ソルビトール、マンニトール、ヒドロキシメチルグルコシド、ヒドロキシプロピルグルコシド、スクロース、N,N,N’,N’-テトラキス[2-ヒドロキシエチルまたは2-ヒドロキシプロピル]エチレンジアミン、1,4-シクロヘキサンジオール、シクロヘキサンジメタノール、ハイドロキノン、レゾルシノール、およびそれらの混合物から選択される、［１４］に記載の方法。
［１９］塩基触媒が、水酸化カリウム、水酸化ナトリウム、水酸化バリウムおよび水酸化セシウムから選択される、［１４］に記載の方法。
［２０］塩基触媒が水酸化カリウムである、［１４］に記載の方法。
［２１］アルキレンオキシドが、エチレンオキシド、プロピレンオキシド、オキセタン、1,2-および2,3-ブチレンオキシド、イソブチレンオキシド、エピクロロヒドリン、シクロヘキセンオキシド、スチレンオキシド、C5-C30 α-アルキレンオキシドおよびそれらの混合物から選択される、［１４］に記載の方法。
［２２］アルキレンオキシドが、プロピレンオキシド、またはエチレンオキシドのブロックが続くプロピレンオキシドのブロックである、［１４］に記載の方法。
［２３］塩基触媒の少なくとも1つのカチオンが、約0.5重量%〜約20重量%(該重量%は、長鎖ポリエーテルポリオールの重量に基づく)の非直鎖ポリオキシエチレン含有化合物でキレート化されている、［１４］に記載の方法。
［２４］塩基触媒の少なくとも1つのカチオンが、約2重量%〜約9重量%(該重量%は、長鎖ポリエーテルポリオールの重量に基づく)の非直鎖ポリオキシエチレン含有化合物でキレート化されている、［１４］に記載の方法。
［２５］非直鎖ポリオキシエチレン含有化合物が、約3を超えて約8までの官能価を有する、［１４］に記載の方法。
［２６］非直鎖ポリオキシエチレン含有化合物が約300〜約1,000の分子量を有する、［１４］に記載の方法。
［２７］少なくとも1つのポリイソシアネートと、
少なくとも約3の官能価を有する非直鎖ポリオキシエチレン含有化合物でキレート化された少なくとも1つのカチオンを有する塩基触媒の存在下、開始剤をアルキレンオキシドでアルコキシル化することにより製造される、約1,200 g/モルを超える数平均分子量を有する少なくとも1つの長鎖ポリエーテルポリオールとの、
必要に応じて発泡剤、界面活性剤、架橋剤、増量剤、顔料、難燃剤、触媒および充填剤のうちの少なくとも1つの存在下での、
反応生成物を含んでなる、軟質ポリウレタンフォーム。
［２８］少なくとも1つのポリイソシアネートが、エチレンジイソシアネート、1,4-テトラメチレンジイソシアネート、1,6-ヘキサメチレンジイソシアネート、1,12-ドデカンジイソシアネート、シクロブタン-1,3-ジイソシアネート、シクロヘキサン-1,3-および-1,4-ジイソシアネート、1-イソシアナト-3,3,5-トリメチル-5-イソシアナトメチル-シクロヘキサン(イソホロンジイソシアネート)、2,4-および2,6-ヘキサヒドロトルエンジイソシアネート、ジシクロヘキシルメタン-4,4’-ジイソシアネート(水素化MDIまたはHMDI)、1,3-および1,4-フェニレンジイソシアネート、2,4-および2,6-トルエンジイソシアネート(TDI)、ジフェニルメタン-2,4’-および／または-4,4’-ジイソシアネート(MDI)、ポリマージフェニルメタンジイソシアネート(PMDI)、ナフチレン-1,5-ジイソシアネート、トリフェニル-メタン-4,4’,4’’-トリイソシアネート、ポリフェニル-ポリメチレン-ポリイソシアネート(クルードMDI)、ノルボルナンジイソシアネート、m-およびp-イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、尿素変性ポリイソシアネート、ビウレット含有ポリイソシアネート、イソシアネート末端プレポリマーおよびそれらの混合物から選択される、［２７］に記載の軟質ポリウレタンフォーム。
［２９］少なくとも1つのポリイソシアネートが、2,4-および2,6-トルエンジイソシアネートおよびそれらの混合物(TDI)から選択される、［２７］に記載の軟質ポリウレタンフォーム。
［３０］開始剤が、C1-C30モノオール、エチレングリコール、ジエチレングリコール、トリエチレングリコール、プロピレングリコール、1,3-プロパンジオール、ジプロピレングリコール、トリプロピレングリコール、ネオペンチルグリコール、1,4-ブタンジオール、1,3-ブタンジオール、1,2-ブタンジオール、2,3-ブタンジオール、1,6-ヘキサンジオール、グリセリン、トリメチロールプロパン、トリメチロールエタン、ペンタエリスリトール、α-メチルグルコシド、ソルビトール、マンニトール、ヒドロキシメチルグルコシド、ヒドロキシプロピルグルコシド、スクロース、N,N,N’,N’-テトラキス[2-ヒドロキシエチルまたは2-ヒドロキシプロピル]エチレンジアミン、1,4-シクロヘキサンジオール、シクロヘキサンジメタノール、ハイドロキノン、レゾルシノール、およびそれらの混合物から選択される、［２７］に記載の軟質ポリウレタンフォーム。
［３１］塩基触媒が、水酸化カリウム、水酸化ナトリウム、水酸化バリウムおよび水酸化セシウムから選択される、［２７］に記載の軟質ポリウレタンフォーム。
［３２］塩基触媒が水酸化カリウムである、［２７］に記載の軟質ポリウレタンフォーム。
［３３］塩基触媒の少なくとも1つのカチオンが、約0.5重量%〜約20重量%(該重量%は、長鎖ポリエーテルポリオールの重量に基づく)の非直鎖ポリオキシエチレン含有化合物でキレート化されている、［２７］に記載の軟質ポリウレタンフォーム。
［３４］塩基触媒の少なくとも1つのカチオンが、約2重量%〜約9重量%(該重量%は、長鎖ポリエーテルポリオールの重量に基づく)の非直鎖ポリオキシエチレン含有化合物でキレート化されている、［２７］に記載の軟質ポリウレタンフォーム。
［３５］非直鎖ポリオキシエチレン含有化合物が、約3を超えて約8までの官能価を有する、［２７］に記載の軟質ポリウレタンフォーム。
［３６］非直鎖オキシエチレン含有化合物が約300〜約1,000の分子量を有する、［２７］に記載の軟質ポリウレタンフォーム。
［３７］長鎖ポリエーテルポリオールが、約1,200 g/モル〜約50,000 g/モルの数平均分子量を有する、［２７］に記載の軟質ポリウレタンフォーム。
［３８］長鎖ポリエーテルポリオールが、約1,200 g/モル〜約30,000 g/モルの数平均分子量を有する、［２７］に記載の軟質ポリウレタンフォーム。
［３９］長鎖ポリエーテルポリオールが、約1,200 g/モル〜約8,000 g/モルの数平均分子量を有する、［２７］に記載の軟質ポリウレタンフォーム。
［４０］少なくとも1つのポリイソシアネートと、
少なくとも約3の官能価を有する非直鎖ポリオキシエチレン含有化合物でキレート化された少なくとも1つのカチオンを有する塩基触媒の存在下、開始剤をアルキレンオキシドでアルコキシル化することにより製造される、約1,200 g/モルを超える数平均分子量を有する少なくとも1つの長鎖ポリエーテルポリオールとを、
必要に応じて発泡剤、界面活性剤、架橋剤、増量剤、顔料、難燃剤、触媒および充填剤のうちの少なくとも1つの存在下、
反応させることを含む、軟質ポリウレタンフォームの製造方法。
［４１］少なくとも1つのポリイソシアネートが、エチレンジイソシアネート、1,4-テトラメチレンジイソシアネート、1,6-ヘキサメチレンジイソシアネート、1,12-ドデカンジイソシアネート、シクロブタン-1,3-ジイソシアネート、シクロヘキサン-1,3-および-1,4-ジイソシアネート、1-イソシアナト-3,3,5-トリメチル-5-イソシアナトメチル-シクロヘキサン(イソホロンジイソシアネート)、2,4-および2,6-ヘキサヒドロトルエンジイソシアネート、ジシクロヘキシルメタン-4,4’-ジイソシアネート(水素化MDIまたはHMDI)、1,3-および1,4-フェニレンジイソシアネート、2,4-および2,6-トルエンジイソシアネート(TDI)、ジフェニルメタン-2,4’-および／または-4,4’-ジイソシアネート(MDI)、ポリマージフェニルメタンジイソシアネート(PMDI)、ナフチレン-1,5-ジイソシアネート、トリフェニル-メタン-4,4’,4’’-トリイソシアネート、ポリフェニル-ポリメチレン-ポリイソシアネート(クルードMDI)、ノルボルナンジイソシアネート、m-およびp-イソシアナトフェニルスルホニルイソシアネート、過塩素化アリールポリイソシアネート、カルボジイミド変性ポリイソシアネート、ウレタン変性ポリイソシアネート、アロファネート変性ポリイソシアネート、イソシアヌレート変性ポリイソシアネート、尿素変性ポリイソシアネート、ビウレット含有ポリイソシアネート、イソシアネート末端プレポリマーおよびそれらの混合物から選択される、［４０］に記載の方法。
［４２］少なくとも1つのポリイソシアネートが、2,4-および2,6-トルエンジイソシアネートおよびそれらの混合物(TDI)から選択される、［４０］に記載の方法。
［４３］開始剤が、C1-C30モノオール、エチレングリコール、ジエチレングリコール、トリエチレングリコール、プロピレングリコール、1,3-プロパンジオール、ジプロピレングリコール、トリプロピレングリコール、ネオペンチルグリコール、1,4-ブタンジオール、1,3-ブタンジオール、1,2-ブタンジオール、2,3-ブタンジオール、1,6-ヘキサンジオール、グリセリン、トリメチロールプロパン、トリメチロールエタン、ペンタエリスリトール、α-メチルグルコシド、ソルビトール、マンニトール、ヒドロキシメチルグルコシド、ヒドロキシプロピルグルコシド、スクロース、N,N,N’,N’-テトラキス[2-ヒドロキシエチルまたは2-ヒドロキシプロピル]エチレンジアミン、1,4-シクロヘキサンジオール、シクロヘキサンジメタノール、ハイドロキノン、レゾルシノール、およびそれらの混合物から選択される、［４０］に記載の方法。
［４４］塩基触媒が、水酸化カリウム、水酸化ナトリウム、水酸化バリウムおよび水酸化セシウムから選択される、［４０］に記載の方法。
［４５］塩基触媒が水酸化カリウムである、［４０］に記載の方法。
［４６］塩基触媒の少なくとも1つのカチオンが、約0.5重量%〜約20重量%の非直鎖ポリオキシエチレン含有化合物でキレート化されている、［４０］に記載の方法。
［４７］塩基触媒の少なくとも1つのカチオンが、約2重量%〜約9重量%の非直鎖ポリオキシエチレン含有化合物でキレート化されている、［４０］に記載の方法。
［４８］非直鎖オキシエチレン含有化合物が、約3を超えて約8までの官能価を有する、［４０］に記載の方法。
［４９］長鎖ポリエーテルポリオールが、約1,200 g/モル〜約50,000 g/モルの数平均分子量を有する、［４０］に記載の方法。
［５０］長鎖ポリエーテルポリオールが、約1,200 g/モル〜約30,000 g/モルの数平均分子量を有する、［４０］に記載の方法。
［５１］長鎖ポリエーテルポリオールが、約1,200 g/モル〜約8,000 g/モルの数平均分子量を有する、［４０］に記載の方法。